【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
繊維層と、前記繊維層の表面上の１つ以上の局所領域で前記繊維層に塗布されたグラフェン／グラファイト状材料と、を含むコンポジット成形材料であって、
ここで、前記グラフェン／グラファイト状材料は、前記繊維層の表面上に１つ以上の島を形成し、前記もしくは各島は、グラフェン／グラファイト状材料が不足している繊維材料の１つ以上の領域に囲まれている、
前記グラフェン／グラファイト状材料が、グラフェンナノプレート、グラフェンオキシドナノプレート、還元型グラフェンオキシドナノプレート、二層グラフェンナノプレート、二層グラフェンオキシドナノプレート、二層還元型グラフェンオキシドナノプレート、少数層グラフェンナノプレート、少数層グラフェンオキシドナノプレート、少数層還元型グラフェンオキシドナノプレート、炭素原子６〜１４層のグラフェン／グラファイトナノプレート、ナノスケール寸法と炭素原子４０層以下とを有するグラファイトフレーク、ナノスケール寸法と炭素原子２５〜３０層とを有するグラファイトフレーク、ナノスケール寸法と炭素原子２５〜３５層とを有するグラファイトフレーク、ナノスケール寸法と炭素原子２０〜３５層とを有するグラファイトフレーク、又はナノスケール寸法と炭素原子２０〜４０層とを有するグラファイトフレークから構成されることを特徴とする、コンポジット成形材料。
【請求項２】
前記グラフェン／グラファイト材料が、前記繊維層の表面上の少なくとも１つの所定の領域に選択的に配置され、且つ、前記領域が互いに間隔を置いて不連続であり、且つ、少なくとも１つの領域が、０．０１ｍｍ２〜１．５ｍｍ２、０．０１ｍｍ２〜１．０ｍｍ２、０．５ｍｍ２〜１．５ｍｍ２、０．５ｍｍ２より大きい、又は１ｍｍ２より大きい、前記繊維層上の表面積をカバーしている、請求項１に記載のコンポジット成形材料。
【請求項３】
前記グラフェン／グラファイト材料が、前記繊維層の表面上の領域のアレイ又はパターンにおいて、又はその中に配置され、且つ、前記アレイ又はパターンが、規則的なアレイ、不規則なアレイ、又は部分的に規則的であり、且つ他の部分は不規則であるアレイである、請求項１から２のいずれかに記載のコンポジット成形材料。
【請求項４】
前記グラフェン／グラファイト材料が、グラフェン／グラファイトの複数の層を含むプレートレットを含み、且つ０．８から１２ナノメートル、１．３から９．４ナノメートル、又は２．５から６ナノメートルの平均厚さを有する、請求項１から３のいずれか一項に記載のコンポジット成形材料。
【請求項５】
前記グラフェン／グラファイト材料が、最大２５層のグラフェン、最大３５層のグラフェン、５〜２５層のグラフェン、５〜３５層のグラフェン、５〜１５層のグラフェン、又は２５〜３５層のグラフェンのプレートレットを含む、請求項１から４のいずれか一項に記載のコンポジット成形材料。
【請求項６】
請求項１から５のいずれか一項に記載のコンポジット成形材料であって、
前記グラフェン／グラファイト材料がキャリア媒体を含み、
前記キャリア媒体が、樹脂、熱硬化性樹脂、エポキシ樹脂、ポリエステル（不飽和）樹脂、フェノール樹脂、ビニルエステル樹脂、ポリウレタン樹脂、シリコーン樹脂、ポリアミド樹脂、ポリアミドイミド樹脂、ビスマレイミド樹脂、シアネートエステル樹脂、ベンゾオキサジン樹脂、熱可塑性樹脂、ポリエチレン（ＰＥ）樹脂、ポリエチレンテレフタレート（ＰＥＴ）樹脂、ポリブチレンテレフタレート（ＰＢＴ）樹脂、ポリカーボネート（ＰＣ）樹脂、アクリロニトリルブタジエンスチレン（ＡＢＳ）樹脂、ポリアミド（ＰＡ又はナイロン）樹脂、ポリプロピレン（ＰＰ）樹脂、高性能熱可塑性樹脂、ポリエーテルエーテルケトン（ＰＥＥＫ）樹脂、ポリエーテルケトン（ＰＥＫ）樹脂、ポリアミドイミド（ＰＡＩ）樹脂、ポリアリールスルホン（ＰＡＳ）樹脂、ポリエーテルイミド（ＰＥＩ）樹脂、ポリエーテルスルホン（ＰＥＳ）樹脂、ポリフェニレンスルフィド（ＰＰＳ）樹脂、バイオベースの樹脂、デンプンからなるバイオベースの樹脂、デンプンカプロラクトンブレンドからなるバイオベースの樹脂、ポリエステルからなるバイオベースの樹脂、ポリコハク酸アルキレンからなるバイオベースの樹脂、ポリエステルアミドからなるバイオベースの樹脂、ポリヒドロキシアルカノエートからなるバイオベースの樹脂、ポリビニルブチラールからなるバイオベースの樹脂、ポリビニルバレエートからなるバイオベースの樹脂、ポリヒドロキシ酸からなるバイオベースの樹脂、ポリ乳酸からなるバイオベースの樹脂、ポリグリコール酸からなるバイオベースの樹脂、セルロースアセテートからなるバイオベースの樹脂、フルフラールアルコールからなるバイオベースの樹脂、フラン樹脂からなるバイオベースの樹脂、油変性ポリエステルからなるバイオベースの樹脂、植物油変性からなるバイオベースの樹脂、カシューナッツ油の変性からなるバイオベースの樹脂、脱イオン水、溶媒、ヘキサン、ベンゼン、トルエン、キシレン、ジエチルエーテル、１，４−ジオキサン、酢酸エチル、ｎ−ブチルアセテート、ｔ−ブチルアセテート、エチルエトキシプロピオネート、プロピレングリコールモノメチルエーテルアセテート、酢酸メチル、ジメチルカーボネート、テトラヒドロフラン、ジクロロメタン、アセトン、メチルエチルケトン、メチルイソブチルケトン、メチルプロピルケトン、メチルイソアミルケトン、アセトニトリル、ジメチルホルムアミド、ジメチルスルホキシド、ｎ−ブタノール、メタノール、エタノール、ｎ−プロパノール、イソプロパノール、ブタノール、グリコール−エチレングリコール、プロピレングリコール、パラクロロベンゾトリフルオライド、のうちの１つ、又は上記のうちの２つ以上の混合物もしくは組み合わせ、を含んでもよい、コンポジット成形材料。
【請求項７】
前記グラフェン／グラファイト材料が、０．００１重量％（ｗｔ％）から１０重量％、０．００１重量％から１重量％、０．０１重量％から０．５重量％、又は０．０１重量％から５重量％の範囲のグラフェン／グラファイト含有量を有する、請求項１から６のいずれかに記載のコンポジット成形材料。
【請求項８】
前記繊維層に塗布されたグラフェン／グラファイト状材料は、１ｍｇ／ｍ２から２０００ｍｇ／ｍ２、１０ｍｇ／ｍ２から１００ｍｇ／ｍ２、１０００ｍｇ／ｍ２から２００００ｍｇ／ｍ２、１０００ｍｇ／ｍ２から１００００ｍｇ／ｍ２、又は１０ｍｇ／ｍ２から２０ｍｇ／ｍ２の範囲の面積密度を有する、請求項１から７のいずれか一項に記載のコンポジット成形材料。
【請求項９】
請求項１から８のいずれかに記載のコンポジット成形材料の複数の層を含む成形ラミネート。
【請求項１０】
前記層の各々が互いに同じであるか、前記層の各々が互いに異なるか、又は前記層の少なくとも２つが互いに同じであり、且つ、前記層のうち少なくとも１つの上の前記グラフェン／グラファイト状材料が、面外方向で前記成形材料内の少なくとも１つの他の層上の前記グラフェン／グラファイト状材料と整列又は実質的に整列しており、且つ、隣接層の上又は少なくとも２つの隣接層の上の前記グラフェン／グラファイト状材料が、面外方向に重ねられているか、又は実質的に重ねられている、請求項９に記載の成形ラミネート。
【請求項１１】
繊維強化コンポジットコンポーネントであって、硬化マトリックス樹脂内に保持された複数の繊維層と、前記繊維層のうち少なくとも２つの間の１つ以上の局所領域でのグラフェン／グラファイト状材料とを含み、前記領域（複数可）で層間破壊靭性を提供する、ここで、前記繊維層の少なくとも１つが、請求項１から８のいずれかに記載のコンポジット成形材料である、繊維強化コンポジットコンポーネント。
【請求項１２】
請求項１から８のいずれか一項に記載のコンポジット成形材料を製造する方法であって、当該方法は、繊維層を提供することと、前記繊維層の表面上の１つ以上の局所領域でグラフェン／グラファイト状分散液を塗布すること、を含み、
ここで、前記グラフェン／グラファイト状分散液は選択的に塗布され、それにより、前記グラフェン／グラファイト分散液は、前記繊維層の表面上に１つ以上の島を形成し、前記もしくは各島は、グラフェン／グラファイト状材料が不足している繊維材料の１つ以上の領域に囲まれている、
前記グラフェン／グラファイト状分散液が、グラフェンナノプレート、グラフェンオキシドナノプレート、還元型グラフェンオキシドナノプレート、二層グラフェンナノプレート、二層グラフェンオキシドナノプレート、二層還元型グラフェンオキシドナノプレート、少数層グラフェンナノプレート、少数層グラフェンオキシドナノプレート、少数層還元型グラフェンオキシドナノプレート、炭素原子６〜１４層のグラフェン／グラファイト状ナノプレート、ナノスケール寸法と炭素原子４０層以下とを有するグラファイトフレーク、ナノスケール寸法と炭素原子２５〜３０層とを有するグラファイトフレーク、ナノスケール寸法と炭素原子２５〜３５層とを有するグラファイトフレーク、ナノスケール寸法と炭素原子２０〜３５層とを有するグラファイトフレーク、又はナノスケール寸法と炭素原子２０〜４０層とを有するグラファイトフレークを含むことを特徴とする、コンポジット成形材料を製造する方法。
【請求項１３】
前記グラフェン／グラファイト状分散液が液滴で塗布され、且つ液滴間の間隔が０．０１ｍｍ〜０．５ｍｍ又は０．３ｍｍ〜２ｍｍである、請求項１２に記載のコンポジット成形材料を製造する方法。
【請求項１４】
前記グラフェン／グラファイト状分散液が、２３℃において１０ｓ−１のせん断速度（γ・）で測定された、１〜７５mPa・s、１〜５０mPa・s、１０〜５０mPa・sの範囲の、約２０mPa・s、又は約１５mPa・sの粘度を有する、請求項１２又は１３に記載のコンポジット成形材料を製造する方法。
【請求項１５】
繊維強化コンポジットコンポーネントを製造する方法であって、当該方法は、
複数の繊維層と、前記繊維層を強化する硬化性マトリックス樹脂とを提供すること、
前記繊維層のうち少なくとも１つの表面上の1つ以上の局所領域にグラフェン/グラファイト状分散液を塗布すること、ここで、前記グラフェン／グラファイト状分散液は選択的に塗布され、それにより、前記グラフェン／グラファイト分散液は、前記繊維層の表面上に１つ以上の島を形成し、前記もしくは各島は、グラフェン／グラファイト状材料が不足している繊維材料の１つ以上の領域に囲まれている、
前記分散液から生じる前記グラフェン／グラファイト状材料が２つの隣接する繊維層の間に位置するように前記繊維層を位置決めすること、及び
繊維材料の周りの前記マトリックス樹脂を硬化させる条件に前記コンポーネントを曝露すること、を含む、
前記グラフェン／グラファイト状分散液が、グラフェンナノプレート、グラフェンオキシドナノプレート、還元型グラフェンオキシドナノプレート、二層グラフェンナノプレート、二層グラフェンオキシドナノプレート、二層還元型グラフェンオキシドナノプレート、少数層グラフェンナノプレート、少数層グラフェンオキシドナノプレート、少数層還元型グラフェンオキシドナノプレート、炭素原子６〜１４層のグラフェン／グラファイト状ナノプレート、ナノスケール寸法と炭素原子４０層以下とを有するグラファイトフレーク、ナノスケール寸法と炭素原子２５〜３０層とを有するグラファイトフレーク、ナノスケール寸法と炭素原子２５〜３５層とを有するグラファイトフレーク、ナノスケール寸法と炭素原子２０〜３５層とを有するグラファイトフレーク、又はナノスケール寸法と炭素原子２０〜４０層とを有するグラファイトフレークを含むことを特徴とする、繊維強化コンポジットコンポーネントを製造する方法。